(57)【要約】本発明は、特性の滑らかさを調節し、品質において種々のバリエーションを低減させるために、化学的パルプ、機械的パルプ、化学的機械的パルプの繊維特性を調節する方法に関する。本方法によれば、パルプの製造において、木の年輪の数に従って選択された木材を使用する。木材は、年輪の数に従って一定の繊維特性、例えば繊維長さ又は繊維粗さなどを表すカテゴリーに分類される。木材は、丸太又は丸太の群によって木材の伐採に関連するいずれかの段階で、又は工場において、切り出し、パルプ化、粉砕化又は微細化の間のいくつかの段階で分類される。【特許請求の範囲】
【請求項１】
予め設定されたレベルへパルプの繊維特性を調節する方法であって、パルプの製造において、年輪の数に従う丸太又は丸太の群によって、一定の繊維寸法特性を示すカテゴリーに分類される木材を使用することを特徴とする方法。
【請求項２】
木材が、木を伐採において、又は工場において、又は切り出しとパルプ化の間、切り出しと粉砕化又は（C）TMP精製との間の一連のいくつかの段階で分類されることを特徴とする請求項1記載の方法。
【請求項３】
木材が、機械的に分類される請求項1又は2項に記載の方法。
【請求項４】
木材が、周期的な生育習性を有する木由来である先行する請求項のいずれか1項に記載の方法
【請求項５】
木材が、軟材である先行するいずれか1項に記載の方法。
【請求項６】
木材が、硬材である先行するいずれか1項に記載の方法。
【請求項７】
繊維寸法特性が、繊維長さ又は繊維粗さである先行するいずれか1項に記載の方法。
【請求項８】
木材が、年輪の数に従って異なるカテゴリーに分類され、前記数が、２〜６０、好ましくは２〜６である先行するいずれか1項に記載の方法。
【請求項９】
木材が、年輪の数に従う丸太又は丸太の群によって、例えば下記のカテゴリー、すなわち、20年輪以下、21〜30年輪、31〜40年輪、40年輪を越えるものに、分類される先行するいずれか1項に記載の方法。
【請求項１０】
木材が、年輪の数に従う丸太又は丸太の群によって、例えば下記のカテゴリー、すなわち、10年輪未満、20年輪未満、30年輪未満、40年輪未満、50年輪未満、50年輪を越えるものに、分類される先行するいずれか1項に記載の方法。
【請求項１１】
木材が、年輪の数に従う丸太又は丸太の群によって、種々のカテゴリーに分類され、かつ、所望繊維寸法特性、例えば、繊維長さが、一定のカテゴリーから分離された木材を選択するか、種々のカテゴリーから得られた木材を完全に又は一部組み合わせることによって得られることを特徴とする先行するいずれか1項に記載の方法。
【請求項１２】
方法を、機械的、化学的又は化学的機械的パルプを製造するのに使用することができる先行するいずれか1項に記載の方法。
【請求項１３】
軟材の場合、2.0mm未満の繊維長さ(長さによって加重された平均値)を得るために、木材を選択し、丸太の太い方の端での丸太の年輪の数が、20年輪より少ない先行するいずれか1項に記載の方法。
【請求項１４】
軟材の場合、2.0〜2.3mmの繊維長さ(長さによって加重された平均値)を得るために、木材を選択し、丸太の太い方の端での丸太の年輪の数が、21〜30年輪より少ない先行するいずれか1項に記載の方法。
【請求項１５】
軟材の場合、2.3〜2.5mmの繊維長さ(長さによって加重された平均値)を得るために、木材を選択し、丸太の太い方の端での丸太の年輪の数が、31〜40年輪より少ない先行するいずれか1項に記載の方法。
【請求項１６】
軟材の場合、2.5〜3.5mmの繊維長さ(長さによって加重された平均値)を得るために、木材を選択し、丸太の太い方の端での丸太の年輪の数が、40年輪を超える先行するいずれか1項に記載の方法。
【請求項１７】
予め選択された繊維寸法特性を有するパルプを製造する方法であって、
周期的生育習慣を有する木が木材として使用されて、
前記木材が、年輪の数に従って丸太又は丸太の群によって、一定の繊維寸法特性、例えば繊維長さ及び／又は粗さを示すカテゴリーに分類され、
原料が、予め選択した繊維寸法特性が達成されるように、一定のカテゴリーから分離して選択されるか、一部又は全体的に種々のカテゴリーの原料を組み合わせることによって選択され、
機械的、化学的又は化学的機械的パルプが木材から製造されることを特徴とする方法。
【請求項１８】
予め選択された繊維寸法特性を有するパルプを製造する方法であって、
木材の年輪カテゴリーが、年輪の数に従って丸太又は丸太の群によって決定され、一定の繊維寸法を示し、
木材が、予め選択した繊維寸法特性を提供する年輪のカテゴリーから選択され、
機械的、化学的又は化学的機械的パルプが、木材から製造されて、
繊維製品がパルプからなることを特徴とする方法。
【発明の詳細な説明】
【技術分野】
【０００１】
本発明は、パルプの繊維特性を調節するための請求項１のプレアンブルに記載の方法に関する。本発明は、また、請求項１７によるパルプを製造する方法、及び請求項１８に記載の繊維製品を製造する方法に関する。
【背景技術】
【０００２】
ペーパーミルは、最終製品のタイプ、例えば、中間製品、例えば化学的及び／又は機械的又は化学的機械的パルプからなる紙又は梱包製品などに依存して、製紙時に異なる木材を使用する。一般に異なる紙等級は、長い繊維及び短い繊維の両方から製造される。長く繊維化した原料は、紙へ強度を与え、短く繊維化した材料は、紙へ柔らかさ、及び塗装性を与える。例えば、微細な等級の紙の長く繊維化した化学パルプ部分の製造において、約2mmの平均繊維長さ(長さによって加重された)を有する原料が使用される。雑誌の紙の長い繊維化部分の平均繊維長さは、好ましくは、2.2mmを越えるべきである。上質塗装及び他の特性を有する紙(又はボード)の製造に使用する際に使用される原料の長い繊維化学的パルプの平均繊維長さは、好ましくは、2.3mmであるべきである。このような原料は、強化繊維(強化パルプ)と呼ばれ、それは、例えば、軽量の上質LWC(軽量皮膜した)紙の製造において有利に使用される。当該紙の塗装特性は、良好であるが、大量の材料が使用される。それゆえ、紙の強度は、強化繊維から生じ、塗装性は、機械的パルプから生じる。
【０００３】
最近使用される方法において、木の繊維長さは、全く調節できないか、又は調節は、工場到着時に、丸太寸法、又は伐採方法にしたがって木を分類することによって行われている。変わった繊維長さを有する原料を正しい割合で混合するとき、木の繊維長さの平均値は、正しいレベルに設定することができる。最初の細い部分由来の木の繊維長さは、より古い木のものより短いので、最初の細い部分の木は、より古い木、おそらく白太と組み合わせる。しかしながら、原料として使用される若い生育木の量が多くなればなるほど、繊維がより短くなるという問題が生じる。紙製造用に所望の繊維長さの原料を生産するために、ソーミルチップを原料と混合して、繊維長さの平均値を増大させなければならない。にもかかわらず、木材の繊維長さを所望のレベルで保持することは困難である。
【発明の開示】
【発明が解決しようとする課題】
【０００４】
本発明に関して、木の異なる部分から得られた木材の繊維長さが異なることが観察された。これらの観察に基づき、木の年輪の数が木の繊維長さを与えるという驚くべき発見がなされた。木材が、年輪の数に従ってカテゴリーに分類されるとき、木材は、一定のカテゴリーから取られ、均一な繊維長さを有する木材が得られる。
【０００５】
以前に、木の繊維特性が個々の木又は生育中の木のみについて調査された。特許公報US 2001/0018308号は、一定の繊維粗さ(22mg/100ｍ未満)を達成しようとし、それは、この目的が木の先端と細い部分からの木を使用することによって達成することができるという発見であった。しかしながら、丸太又は丸太の群による木の年輪の数を調べること、年輪の数に従って、木材をカテゴリーに分けることのいずれも記載がない。木は、生育した木と若い木のみに粗く分けられ、それは、所望の繊維粗さが、この方法においていくつかの若い木又は生育した木又は正しい割合において両方を採用することによって達成されると考えられる。これは、一定の状況下で生育した木や、一定の木のファミリー又は品種についてはそうであるかもしれない。均一な質を有する繊維寸法を有する木材を本当に得るために、木材は十分もっと正確に調査されなければならない。上述した文献は、木材の繊維寸法におけるバリエーションを減少させる問題への解決手段が存在しない。
【０００６】
国際特許公開公報WO  00/72652号は、電磁気短波のマイクロウェーブエネルギーによって、立ち木又はカットされた木の断面をスキャンし、スキャンデータの像を作成することによって調査する。この方法において、種々の木の特性例えば、木節などが見出されたが、外側から観察することができなかった。この観察に基づいて、木材は、種々の目的用、例えば、回転旋盤、ソーミルなど、化学的パルプ又は紙用に選択された。この公報は、また、年輪の観察も記載するが、年輪の数を観察することや、年輪の数にしたがって、木材をカテゴリーに分けることは記載されていない。木材の繊維寸法の柔らかさにおいて如何なる改善も記載がない。
【０００７】
日本の特許公開公報JP A  11-232427号、G 06T 1/00は、年輪の数を定義する方法を開示し、特許公報US  5,335、790号は、光沢、構造、表面の外見に従って木を分類する方法を開示する。
【課題を解決するための手段】
【０００８】
本発明によれば、パルプの繊維特性、たとえば、化学的又はペーパーパルプは、化学的、又は化学的機械的パルプの製造において、木の年輪の数に基づいて選択された木材を使用して調節することができる。
【０００９】
具体的には、本発明によれば問題解決は、請求項１の特徴部で記述されたものによって主として特徴付けられる。
【００１０】
木の年輪の数は、その繊維寸法、例えば繊維長さ、及び繊維粗さと関連する。木材を年輪の数に基づいてカテゴリーに分類することは、均一な繊維寸法を有する木材を与える。もしカテゴリーが適当に選択されれば、カテゴリー内で寸法のバリエーションはより小さい。年輪の定義は、もし、化学的パルプを製造することを考慮するなら、機械化し、木の収穫時又はパルプ化時の間のいずれかの段階で行うことができ、もし、機械的又は化学的機械的パルプを製造するなら、年輪の数を木の収穫時、粉砕、又は微細化時(（C）TMP精製)の間のいずれかの段階で定義することができる。
【００１１】
木材は、種々の方法において、年輪の数に基づきカテゴリーに分類することができる。一定のカテゴリー由来の原料を選択することによって、所望のレベルで寸法を有する繊維を得ることができる。他方、異なるカテゴリーに分割された木材を組み合わせて混合すると、所望の予め選択された繊維寸法を有する繊維を生じさせることができる。予め選択された繊維寸法を得るために、問題の木の種類に依存して異なる方法において年輪カテゴリーを分けることが必要かもしれない。
【００１２】
本発明は、かなりの利点を提供する。したがって、ここで記載された方法は、木材の質を改善し、種々のプロセス用に均一な繊維寸法を有する木材を得るために使用することができる。本発明による方法は、化学的パルプ、機械的パルプ又は化学的機械的パルプの繊維特性を調節するため、特性の柔らかさを調節するため、及び質においていずれかのバリエーションを減少させるために使用することができる。本方法は、繊維製品の質を改善するために使用することができる。セ繊維特性の測定後ではなく、木の伐採から繊維特性が影響する可能性があるので、本方法は、経済的及び生産性という観点から有利でもある。
【発明を実施するための最良の形態】
【００１３】
以下に、本発明を詳細な実施例及び2,3の適用例を加えてより詳細に説明する。
【００１４】
本発明におけるパルプは、化学的パルプ、機械的パルプ、又は化学的機械的パルプに関する。予め選択されたレベルの繊維寸法のパルプは、紙、ボード又は梱包材料の製造、又はパルプを利用するいずれかの他のプロセスにおいて使用することができる。
【００１５】
本発明によれば、木材は、丸太の年輪の数に従って分類される。木の年輪は、木が周期的に生育するとき、形成され、それらは、別のものと識別することができる。例えば、フィンランドの針葉樹林の断面において、人は、大きい空孔及びより薄い壁を有する細胞/繊維の変化する明るい色の「春材リング」及び、小さい空孔及びより厚い壁を有する細胞/繊維の「夏材リング」を観察することができる。この例において、何年も丸太の歳を、それらの同心円の数を計算することによって得ることができる。周期的な性質は、順に環境条件、例えば、光、熱及び水の供給などのバリエーションの結果である。暖かい夏と寒い冬との間の季節の交代は、たとえば、乾燥した夏、雨の多い冬など、年輪の形成を誘導する。
【００１６】
「丸太」による木材の分類は、年輪の数が、森林から収穫されたそれぞれの木、丸太と呼ばれるカット部分に対して決定されることを意味する。丸太が年輪の数の点で別のものと近いことが分かるとき、「丸太の群による」とは、同様に、２又はそれ以上の丸太の群から年輪の数の定義をいう。分類は、好ましくは、機械的に又は見本によって行われる。年輪に従う分割/ソーティングは、化学的パルプを製造するとき(木を伐採後、パルプ化前)、機械的又は化学的機械的パルプを製造するとき(木を伐採後、粉砕前、又は微細加工前)木材のいずれかの加工段階で行うことができる。年輪の数を、例えば、丸太が年輪の数に従ってそれらの個別のパイル織物に分類された後、研削機近傍で決定することができる。木材の伐採と関連する森の研削機と同様に早く年輪の数を定義することが好ましい。例えば、研削機を、その末端でバーコードリーダーがバーコードを読むのと同様の手法において年輪を読む装置を有することができる。この場合において、木材は、木を伐採したときに、年輪の数に従って直接的に分類することができ、より後の段階で丸太を分類する必要性を低減する。分類は、好ましくは、工場において、年輪の数を計算することによって機械的に行うか、又は年輪の数に基づいたマーキングに従って行うか、伐採機によって得られたモデルによって行うことができる。
【００１７】
本発明による方法は、原料として周期的生育習慣を有する木を使用するとき、化学的又は紙パルプの製造に適用することができる。急速又は穏やかな生育の期間を有する木は、そのような生育習慣を有し、当該期間は、上述したように熱、光、及び/又は水の供給における変動から生じる。
【００１８】
木材は、軟材、又は硬材のいずれかとすることができる。軟材は、例えば、トウヒ、及びパインからなる。硬材は、カバノキ、アスペン、複合アスペン、ポプラ、ブナ、赤ブナ、シデ、オーク、ハン、カエデ、及びユーカリからなる。
【００１９】
繊維寸法特性は、例えば、繊維長さ、及び繊維粗さである。繊維長さは、繊維長さ分布の算術平均値、繊維長さによって加重された繊維長さ分布の平均値、または、重さによって加重された平均値を言う。もちろん、長さによって加重された平均値は、一般に繊維の技術的ポテンシャルの良好な描写を提供する。
【００２０】
繊維粗さは、化学的又は紙パルプの繊維配列の重さ、例えば、ミリグラムにおける繊維配列のメートルの重さをいう。上述のものは、この目的のために特に開発された装置、例えば、FS-200及びファイバーラボ装置を使用して測定することができる。装置は、適当な繊維トラフにおいて流れる媒体において光学的測定方法によって繊維寸法を測定することに基づく。装置によって得られた結果は、装置特異的であり、それゆえ、絶対的に正確ではない。良好な研究が、工場内基準及び測定用の計算が開発された。
【００２１】
本発明に関連して、当方は驚くべきことに、原料が異なるカテゴリーに年輪の数に従って分類されたときに、一定の所望の繊維長さ及び寸法及び非常にスムーズなレベルが達成される。カテゴリーの数は、２〜６０、好ましくは、カテゴリーの数は、２〜６、典型的に、３〜４又は３〜５である。
【００２２】
好ましい実施態様において、分類は、以下のカテゴリー、例えば、20年輪未満、21〜30年輪、31〜40年輪、40年輪を越えるものからなることができる。もし木材が、例えば、以下のカテゴリー、20年輪未満、21〜30年輪、31〜40年輪、40年輪を越えるものに分類されるなら、以下の相関関係が得られる。
年輪の数                        繊維長さ
20未満                              2
21〜30                              2.3
31〜40                              2.4
40を越えるもの                      2.5
【００２３】
別の好ましい実施態様によれば、年輪は、以下のカテゴリー、10年輪未満、20年輪未満、30年輪未満、40年輪未満、50年輪未満、50年輪を越えるものに分類される。
【００２４】
丸太又は丸太の群による原料を、異なるカテゴリーに年輪の数に従って、分類することによって、所望の繊維寸法特性、例えば、繊維長さを、一定のカテゴリーから別々に木材を選択するか、又は正しい比率の異なるカテゴリーから得られた原料を組み合すことにより得ることができる。
【００２５】
本方法は、選択した原料から機械的、化学的又は化学的機械的パプルを製造するのに使用することができる。
【００２６】
例えば、繊維製品が、製品の繊維長さ(長さによって加重された平均値)は、2.0mmより小さい、軟材からなるなら、典型的に、丸太の太い方の端で20年輪より少ない木材を選択しなければならない。もし繊維製品が、繊維長さ2.0〜2.3の範囲にある軟材からなるなら、丸太の太い方の端で年輪21〜30を有する木材を選択する。同様に、2.3〜2.5の範囲の繊維長さを得るために、丸太の太い方の端で年輪31〜40を有する木材を選択し、2.5〜3.5の範囲の繊維長さを得るために、丸太の太い方の端で丸太の年輪の数が40を超える木材を選択する。この例において、太い方の端が測定されるが、測定を丸太の上部で行うことができ、年輪をモデルの狙いで変更し、それは、丸太の長さの機能としての太い方の端の丸太の数に相当することができる。
【００２７】
予め選択された繊維寸法を得るために、異なる方法で木の異なる種類の年輪カテゴリーを分割する必要があるかもしれない。例えば、カバノキの繊維長さは、約0.7〜1.2mmの範囲にあり、年輪カテゴリーをそれがこの範囲用に所望の繊維長さを与えるように選択しなければならない。
【００２８】
予め選択された繊維特性を有するパルプを製造するための本発明による方法は、典型的には、以下のプロセス工程からなる。
周期的生育習慣を有する木が木材として使用されて、
その年輪によって、前記木材が、丸太又は丸太の群によって、一定の繊維寸法特性、例えば繊維長さ及び／又は粗さを示すカテゴリーに分類され、
原料が、予め選択した繊維寸法特性が達成されるように、一定のカテゴリーから分離して選択されるか、一部又は全体的に異なるカテゴリーの原料を組み合わせることによって選択され、
機械的、化学的又は化学的機械的パルプが木材から製造されることを特徴とする。
【００２９】
異なる針葉樹林又は広葉樹林は、丸太又は丸太の群の年輪カテゴリーに従って分類することができ、品質の改善を、繊維寸法の調節及び/又は化学的、機械的、又は化学的機械的パルプのスムーズな許容範囲を達成することができ、製造した製品の品質を改善する際に利用することができる。
【００３０】
予め選択された繊維寸法特性を有する繊維製品を製造する本発明による方法は、典型的に、以下のプロセス工程からなる。すなわち、
一定の繊維寸法を示す年輪カテゴリーが、年輪の数に従って丸太又は丸太の群による木材用に定義され、
木材が、予め選択した繊維寸法特性を提供する年輪のカテゴリーから選択され、
機械的、化学的又は機械化学的パルプが、木材から製造されて、
繊維製品がパルプからなることを特徴とする。
【００３１】
以下の限定されない実施例は、本発明を説明する。
全部で442サンプルを、工場に来るトウヒの(再生カッティング及び裁断された)木材から採取した。木の細い部分と太い部分を別々にソートして、それらの割合を決定した。この結果にしたがって、再生カッティングから上部の体積(及びこの正確性で)重さ分画は、54％であり、下部のものは１５％であり、裁断から上部の部分は、１７％であり、下部のものは工場から来たトウヒの全体の１４％であった。この材料を、丸太の厚さ及び/又は年輪の数にしたがって、測定し、分類した。
【００３２】
実施例１
トウヒの再生伐採と関連して伐採された木は、年輪の数にしたがって、上部丸太によって、＜20年輪、21〜30年輪、31〜40年輪、＞40年輪のカテゴリーに分類された。その結果を、図１に示す。
【００３３】
＜20年輪のカテゴリーにおいて木の部分は１２％であり、繊維長さは、1.98〜2.16 (標準偏差) であり、長さによって加重された平均繊維長さは、2.07mmであった。このカテゴリーにおいて繊維粗さは、0.149と0.160mg/m（st.dev）の間の範囲にある。
【００３４】
21〜30年輪のカテゴリーにおいて木材の部分は、38％であり、繊維長さは、2.20と2.38(st.dev.)の間の範囲にあり、平均繊維長さは、2.29mmであった。このカテゴリーにおいて繊維粗さは、0.163〜0.172（st.dev.）mg/mの間の範囲であった。
【００３５】
31〜40年輪のカテゴリーにおいて木材の部分は、25％であり、繊維長さは、2.36と2.48mm(st.dev.)の間の範囲にあり、平均繊維長さは、2.42mmであった。このカテゴリーにおいて繊維粗さは、0.171〜0.178（st.dev.）mg/mの間の範囲であった。
【００３６】
＞40年輪のカテゴリーにおいて木材の部分は、25％であり、繊維長さは、2.46と2.59mm(st.dev.)の間の範囲にあり、平均繊維長さは、2.52mmであった。このカテゴリーにおいて繊維粗さは、0.184〜0.178（st.dev.）mg/mの間の範囲であった。
【００３７】
実施例２
トウヒの再生カッティングに関連した伐採された木の上部は、直径に従って、<80mm、<100mm、<120mm、<140mm、<160mm、＞160mmのカテゴリーに分類した。カテゴリーの繊維長さと繊維粗さを測定したとき、繊維長さ及び繊維粗さは、図2に示すように一部又は完全に重なっているように観察された。例えば、＜８０mm及び<140mmのカテゴリーにおいて、繊維長さは、完全に重なり、それゆえ、直径による分類は、実際においてほとんど意味がない。
【００３８】
実施例３
トウヒの再生カッティングと関連して伐採された木は、太い方の丸太によって、年輪の数にしたがって、＜30年輪、＜40年輪、＞40年輪のカテゴリーに分類された。結果を図3に示す。
【００３９】
＜30年輪のカテゴリーにおいて木の部分は、10％、繊維長さは、2.21〜2.44mmの間(st.devで計算された)の範囲であり、長さによって加重された平均繊維長さは、2.32mmであった。このカテゴリーにおいて繊維粗さは、0.163〜0.175mg/ｍ(st.dev)の範囲であった。
【００４０】
＜40年輪のカテゴリーにおいて木の部分は、21％、繊維長さは、2.40〜2.56mmの間の範囲であり、平均繊維長さは、2.48mmであった。このカテゴリーにおいて繊維粗さは、0.173〜0.182mg/ｍ(st.dev)の範囲であった。
【００４１】
＞40年輪のカテゴリーにおいて木の部分は、69％、繊維長さは、2.46〜2.68mmの間の範囲であり、平均繊維長さは、2.57mmであった。このカテゴリーにおいて繊維粗さは、0.188〜0.176mg/ｍ(st.dev)の範囲であった。
【００４２】
実施例４
トウヒの再生カッティングと関連して伐採された木は、丸太によって、直径に従って、＜100mm、＜120mm、及び＞120mmのカテゴリーに分類された。カテゴリーの繊維長さ及び繊維粗さを測定し計算するとき、繊維長さ及び繊維粗さ(st.dev)は、図4に示すように一部重複することが見出された。
【００４３】
実施例５
トウヒの裁断と関連して伐採された木の上部は、年齢又は年輪の数に従って、＜20年輪、21〜30年輪、31〜40年輪、及び＞40のカテゴリーに分類された。結果を図5に示す。
【００４４】
＜２０年輪のカテゴリーにおいて木の部分は、20％、繊維長さは、1.99〜2.19mm(st.dev)との間の範囲にあり、長さによって加重された平均繊維長さは、2.09mmであった。このカテゴリーにおいて、繊維粗さは、0.150と0.162mg/ｍ(st.dev)との間の範囲であった。
【００４５】
21〜30年輪のカテゴリーにおいて木の部分は、47％、繊維長さは、2.23〜2.46mm(st.dev)との間の範囲にあり、長さによって加重された平均繊維長さは、2.35mmであった。このカテゴリーにおいて、繊維粗さは、0.164と0.177mg/m(st.dev)との間の範囲であった。
【００４６】
31〜40年輪のカテゴリーにおいて木の部分は、21％、繊維長さは、2.43〜2.50mm(st.dev)との間の範囲にあり、長さによって加重された平均繊維長さは、2.43mmであった。このカテゴリーにおいて、繊維粗さは、0.172と0.179mg/m(st.dev)との間の範囲であった。
【００４７】
＞40年輪のカテゴリーにおいて木の部分は、21％、繊維長さは、2.43〜2.60mm(st.dev)との間の範囲にあり、長さによって加重された平均繊維長さは、2.51mmであった。このカテゴリーにおいて、繊維粗さは、0.174と0.185mg/m(st.dev)との間の範囲であった。
【００４８】
実施例６
トウヒの裁断と関連して伐採された木の上部を、直径に従って、＜100mm、＜140mm、＜120mm、＜160mm及び＞160mmのカテゴリーに分類した。カテゴリーの繊維長さ及び繊維粗さを測定したとき、繊維長さ及び繊維粗さ(st,dev)は、図6に示すように一部又は完全に重複することが見出された。
【００４９】
実施例７
トウヒの裁断に関連して伐採された木の下部は、丸太によって年輪の数に従って、＜20年輪、21〜30年輪、31〜40年輪、＞40年輪のカテゴリーに分類された。結果を図7に示す。
【００５０】
＜20年輪のカテゴリーにおいて木の部分は、4％であり、繊維長さは、1.97〜2.16mm(st.dev)との間の範囲にあり、長さによって加重された平均繊維長さは、2.06mmであった。このカテゴリーにおいて、繊維粗さは、0.149と0.160mg/m(st.dev)との間の範囲であった。
【００５１】
＜30年輪のカテゴリーにおいて木の部分は、27％であり、繊維長さは、2.28〜2.46mm(st.dev)との間の範囲にあり、長さによって加重された平均繊維長さは、2.37mmであった。このカテゴリーにおいて、繊維粗さは、0.167と0.176mg/m(st.dev)との間の範囲であった。
【００５２】
＜40年輪のカテゴリーにおいて木の部分は、33％であり、繊維長さは、2.45〜2.57mm(st.dev)との間の範囲にあり、長さによって加重された平均繊維長さは、2.51mmであった。このカテゴリーにおいて、繊維粗さは、0.176と0.183mg/m(st.dev)との間の範囲であった。
【００５３】
＞40年輪のカテゴリーにおいて木の部分は、21％であり、繊維長さは、2.55〜2.64mm(st.dev)との間の範囲にあり、長さによって加重された平均繊維長さは、2.60mmであった。このカテゴリーにおいて、繊維粗さは、0.182と0.188mg/m(st.dev)との間の範囲であった。
【００５４】
実施例８
パインの再生カッティングに関連して伐採された丸太は、直径に従って、＜100mm、＜120mm、及び＞120mmのカテゴリーに分類された。カテゴリーの繊維長さ、及び繊維粗さを測定したとき、それは、繊維長さ及び繊維粗さ(st.dev)は、図８に示すように一部又は全部重複することを見出した。
【００５５】
パインの再生カッティングに関連して伐採された木の上部の丸太は、年輪の数に従って、＜20年輪、21〜30年輪、31〜40年輪、41〜50年輪及び＞50年輪の
カテゴリーに分類された。その結果を、図9に示す。
【００５６】
＜20年輪のカテゴリーにおいて木の部分は、2％であり、繊維長さは、1.57〜1.79mm(st.dev)との間の範囲にあり、長さによって加重された平均繊維長さは、1.68mmであった。このカテゴリーにおいて、繊維粗さは、0.207と0.214mg/m(st.dev)との間の範囲であった。
【００５７】
21〜30年輪のカテゴリーにおいて木の部分は、13％であり、繊維長さは、1.85〜2.07mm(st.dev)との間の範囲にあり、長さによって加重された平均繊維長さは、1.96mmであった。このカテゴリーにおいて、繊維粗さは、0.207と0.214mg/m(st.dev)との間の範囲であった。
【００５８】
31〜40年輪のカテゴリーにおいて木の部分は、14％であり、繊維長さは、1.99〜2.16mm(st.dev)との間の範囲にあり、長さによって加重された平均繊維長さは、2.08mmであった。このカテゴリーにおいて、繊維粗さは、0.212と0.216mg/m(st.dev)との間の範囲であった。
【００５９】
41〜50年輪のカテゴリーにおいて木の部分は、24％であり、繊維長さは、2.12〜2.22mm(st.dev)との間の範囲にあり、長さによって加重された平均繊維長さは、2.17mmであった。このカテゴリーにおいて、繊維粗さは、0.215と0.218mg/m(st.dev)との間の範囲であった。
【００６０】
＞50年輪のカテゴリーにおいて木の部分は、47％であり、繊維長さは、2.19〜2.28mm(st.dev)との間の範囲にあり、長さによって加重された平均繊維長さは、2.24mmであった。このカテゴリーにおいて、繊維粗さは、0.217と0.221mg/m(st.dev)との間の範囲であった。
【００６１】
パインの再生カッティングに関連して伐採された木の上部を、直径に従って＜100mm、＜120mm、＜140mm、＜160mm及び＞160mmのカテゴリーに分類した。カテゴリーの繊維長さ及び繊維粗さを測定したとき、繊維長さ及び繊維粗さ(st,dev)は、図10に示すように一部又は完全に重複することが見出された。
【図面の簡単な説明】
【００６２】
【図１】図1は、材料を年輪カテゴリーに分類したとき、再生カッティングの際に得られたトウヒの丸太の年輪と、繊維長さ及び繊維粗さ(標準長さの偏差を有する)との間の相関関係を示す。
【図２】図２は、直径に従って分類された丸太と、再生カッティングの際に得られたトウヒ丸太の繊維長さ及び繊維粗さ(標準長さの偏差を有する)との間の相関関係を示す。
【図３】図３は、年輪の数に従って分類された太い側の丸太と、再生カッティングの際に得られたトウヒの繊維長さ及び繊維粗さ(標準長さの偏差を有する)との間の相関関係を示す。
【図４】図４は、直径に従って分類された太い側の丸太と、再生カッティングの際に得られたトウヒの繊維長さ及び繊維粗さ(標準長さの偏差を有する)との間の相関関係を示す。
【図５】図５は、丸太の年齢/年輪に従って分類された先端丸太と、トウヒの繊維長さ及び繊維粗さ(標準長さの偏差を有する)との間の相関関係を示す。
【図６】図６は、細くなる方の直径に従って分類された先端丸太と、トウヒの繊維長さ及び繊維粗さ(標準長さの偏差を有する)との間の相関関係を示す。
【図７】図７は、細くなる方の年輪に従って分類された太い側の丸太と、トウヒの繊維長さ及び繊維粗さ(標準長さの偏差を有する)との間の相関関係を示す。
【図８】図８は、再生カッティングの際の年輪に従って分類された太い側の丸太と、トウヒの繊維長さ及び繊維粗さ(標準長さの偏差を有する)との間の相関関係を示す。
【図９】図９は、再生カッティングの際の年輪に従って分類された細い側の丸太と、パインの繊維長さ及び繊維粗さ(標準長さの偏差を有する)との間の相関関係を示す。
【図１０】図１０は、再生カッティングの際の直径に従って分類された細い側の丸太と、パインの繊維長さ及び繊維粗さ(標準長さの偏差を有する)との間の相関関係を示す。
【図１】
2005520945.tif 000002
【図２】
2005520945.tif 000003
【図３】
2005520945.tif 000004
【図４】
2005520945.tif 000005
【図５】
2005520945.tif 000006
【図６】
2005520945.tif 000007
【図７】
2005520945.tif 000008
【図８】
2005520945.tif 000009
【図９】
2005520945.tif 000010
【図１０】
2005520945.tif 000011
【国際調査報告】
2005520945.tif 000012
2005520945.tif 000013
2005520945.tif 000014